(57)【要約】      （修正有）【課題】泡立ちと肌触りの良い浴用タオルとして活用できる、合成繊維からなり、低い荷重で生地全体が均一に伸び、回復率が高く嵩高で柔らかく伸縮性に優れる編物を提供する。【解決手段】４〜１０ゲージ／インチ、かつ１５〜２２コース／インチのグランド組織で編成され、タテ方向２０％以上、ヨコ方向２０％以上熱収縮されてなる編物であり、好ましくは、タテ方向の５０％伸長時の荷重が５０Ｎ以下であり、かつ回復率が７０％以上であり、ヨコ方向の５０％伸長時の荷重が１０Ｎ以下であり、かつ回復率が７０％以上である編物と、該編物で製造された洗浄具。【選択図】なし【特許請求の範囲】
【請求項１】
４〜１０ゲージ／インチ、かつ１５〜２２コース／インチのグランド組織で編成された編地がタテ方向２０％以上、ヨコ方向２０％以上熱収縮されてなることを特徴とする編物。
【請求項２】
タテ方向の５０％伸長時の荷重が５０Ｎ以下であり、かつ回復率が７０％以上であり、ヨコ方向の５０％伸長時の荷重が１０Ｎ以下であり、かつ回復率が７０％以上である請求項１に記載された編物。
【請求項３】
請求項１又は２に記載された編物で製造された洗浄具。
【発明の詳細な説明】
【技術分野】
【０００１】  本発明は、ウレタンスポンジと同様の泡立ちと肌触りの良い浴用タオルとして活用できる高い伸縮性を有する編物に関する。
【技術背景】
【０００２】  浴室で体を洗う洗浄具としては、泡立ちと肌触りが良いウレタンスポンジや、洗浄性に優れて背中を洗うときにも便利な浴用タオルがある。ウレタンスポンジは、製法や強度面から長さ方向に長くすることには限界があり、背中を洗うには不向きである。また、洗浄性においても繊維編物や繊維織物などの繊維製品と比較して劣っている。繊維製品である浴用タオルとしては、体に優しい綿糸や絹糸等の天然繊維を使用したものと、泡立ちや洗浄効果に優れたポリエステル繊維やポリアミド繊維等の合成繊維を使用したものが広く使用されているが、ウレタンスポンジと比較して泡立や肌触りにおいて限界がある。近年、肌触りの良さや背中の洗いやすさを追求して伸縮性のある浴用タオルが開発されているが、泡立ちや肌触りではウレタンスポンジに及んでいない。
【０００３】  伸縮性のあるタオル地として、綿糸やポリエステル繊維でカバーリングを施したウレタン繊維をタテ方向に挿入したものが販売されているが、ウレタン繊維でタテ方向に予め収縮させているため、表面に大きな凹凸があって意匠性が低く、ヨコ方向の伸縮性がなく使い難いという欠点がある。
【０００４】  伸縮性タオル地として、タテ糸がパイル糸Ｐ１、Ｐ２とタテ地糸Ｇ１、Ｇ２とから構成され、ヨコ糸がヨコ地糸１、２、３から構成され、タテ地糸Ｇ１、Ｇ２がポリウレタン糸を綿糸にて被覆してなるカバーリング糸等の伸縮性を有する糸から構成されるタオル地が提案されている（特許文献１）。
【０００５】  ストレッチ性を有する織物、編物を構成するポリエステル複合仮撚糸として、少なくともＡ、Ｂの２種類のポリエステルフィラメント糸からなり、異種のポリエステル重合体が繊維長さ方向に沿ってサイドバイサイド型に貼り合わされ、該ポリエステル重合体のうち少なくとも一方がポリトリメチレンテレフタレートを主体とする複合繊維フィラメントからなる芯糸Ａと、芯糸Ａより高伸度の高配向未延伸ポリエステルマルチフィラメントからなる鞘糸Ｂを用い、荷重下熱処理後の伸縮伸長率が１５％以上、荷重下熱処理後の伸縮弾性率が８５％以上、潜在嵩高度が２以上のポリエステル複合仮撚糸が提案されている（特許文献２）。
【先行技術文献】
【特許文献】
【０００６】
【特許文献１】特開平８−１２７９４０号公報
【特許文献２】特開２００５−２９９０００号公報
【発明の概要】
【発明が解決しようとする課題】
【０００７】  特許文献１で提案された伸縮性タオル地は、ウレタン繊維が一定の間隔で配置されていることからタテ方向への伸びが均等ではなく、ヨコ方向に伸縮性がなく、またウレタン繊維の特徴である高伸縮性のために使い勝手が悪く、洗浄性は良いものの、泡立ちや肌触りはウレタンスポンジに及ばない。【０００８】  特許文献２で提案されたポリエステル織編物は、特殊な原材料で製造されたポリエステル繊維に特定されており、加熱収縮条件も限定される。このポリエステル織編物は、原糸の染色工程で捲縮が発現されるために、その意匠性を高めるために２色以上の繊維を編み込むことができず、浴用タオルとして利用するには限界がある。【０００９】  本発明は、合成繊維を用いて、低い荷重で生地全体が均一に伸び、回復率が高く嵩高で伸縮性があり、ウレタンスポンジのように肌触りと泡立ちが良く、かつ背中も洗いやすい浴用タオルとして活用できる編物を提供することを目的とする。
【課題を解決するための手段】
【００１０】  本発明は、４〜１０ゲージ／インチ、かつ１５〜２２コース／インチのグランド組織で編成された編地がタテ方向２０％以上、ヨコ方向２０％以上熱収縮されてなることを特徴とする編物に関する。【００１１】  本発明の編物において、熱収縮がタテ方向（長さ方向）２０％未満又はヨコ方向（幅方向）２０％未満の場合には、伸縮性は良好であるものの十分な厚みが得られず、良い泡立ちや良い肌触りが得られない。また、繰り返し使用することにより、保形性が悪くなるので、繰り返し使用には問題がある。熱収縮条件としてはタテ方向２５％以上、ヨコ方向３０％以上であるのが好ましい。【００１２】  本発明の編物において、タテ方向の５０％伸長時の荷重が５０Ｎ以下であり、かつ回復率が７０％以上であり、ヨコ方向の５０％伸長時の荷重が１０Ｎ以下であり、かつ回復率が７０％以上であることが、浴用タオルとして利用する場合に、肌触りと泡立ちが良く、背中を洗いやすくなることから好ましい。【００１３】  タテ方向の５０％伸長時の荷重が５０Ｎ以上であると、浴用タオルとして利用する場合に、背中を洗うときにヨコ方向に生地の収縮が発生し、必要以上に伸ばされて洗浄面積が小さくなる。タテ方向の５０％伸長時の荷重は４０Ｎ以下であり、かつ３０％伸長時の荷重が１０Ｎ以下であることが望ましい。【００１４】  ヨコ方向の５０％伸長時の荷重が１０Ｎであり、かつ回復率が７０％以上であることにより、タテ方向に低い荷重で伸ばされることが可能となり、浴用タオルとして利用する場合に、体を洗うときに肌にフィットしやすくなって良好な肌触りを得ることができる。ヨコ方向の５０％伸長時の荷重が５Ｎ以下であり、かつ回復率が８０％以上であることが望ましい。【００１５】  タテ方向の５０％伸長時の回復率が７０％以上であれば、浴用タオルとして利用する場合、繰り返し使用時の保形性が保たれるが、７０％未満では繰り返し使用により伸縮性が損なわれ、保形性が損なわれる可能性がある。【００１６】  本発明の編物は、合成繊維を経編機、特にラッシェル機を用いて、４〜１０ゲージ／インチ、かつ１５〜２２コース／インチのグランド組織で編成された編地を熱収縮させることにより得られる。【００１７】  編地の編成には、４〜１０ゲージ／インチ、かつ打ち込みコースが１５〜２２コース／インチであるグランド組織が使用される。グランド組織としては、６〜８ゲージ／インチ、かつ１８〜２０コース／インチであるものが好ましい。グランド組織が４ゲージ／インチ未満、１５コース／インチ未満であれば、浴用タオルとして利用する場合、泡立ちや肌触りは良いものの、保形性が悪くて繰り返し使用には不向きとなり、一方、グランド組織が１１ゲージ／インチ以上、２３コース／インチ以上であれば、加熱収縮後に密度が高くなり過ぎ、浴用タオルとして利用する場合、良好な泡立ちは得られるものの、肌触りは悪くなる。【００１８】  本発明の編物の素材となる合成繊維としては、ポリプロピレン繊維、ポリエステル繊維、ポリアミド繊維を使用するのが好ましいが、加熱により編物の収縮が得られるものであれば、この限りではない。【００１９】  本発明の編物に含まれる合成繊維の重量比率は、５０％以上であることが望まし���。５０％未満では高い収縮性や、浴用タオルとして利用する場合、収縮後に良い泡立ちや肌触りが得られない。【００２０】  熱収縮の方法としては、素材繊維へのダメージを軽減し、収縮後に得られる外観や風合いを考慮すれば、染色工程での洗い加工やタンブラー乾燥工程での処理で行うのが好ましい。編物を均一にタテ方向及びヨコ方向に熱収縮させられる方法であれば、この限りではない。
【発明の効果】
【００２１】  本発明の編物は、合成繊維からなり、低い荷重で生地全体が均一に伸び、回復率が高く嵩高で柔らかく伸縮性に優れる。
本発明の編物は、ウレタンスポンジのように肌触りと泡立ちが良く、洗浄性に優れ、風合いが良く、平滑であるため、台所や浴室等で使用される洗浄具として適しており、特に背中も洗いやすい浴用タオルとして有用である。
【発明を実施するための形態】
【００２２】  以下、ヨコ糸挿入装置付きのラッシェル経編機を使用する場合について説明するが、本発明の編物はラッシェル経編機以外の丸編織や織機の何れをも使用して製造できる。
【実施例】
【００２３】実施例１
ＬＩＢＡ社製コンパウンドニードル経編機を用い、グランド組織６ゲージ／インチ、打ち込みコースは２０コース／インチにて経編地を編成した。【００２４】  糸使いとしてグランド糸にチェーンステッチにポリアミド糸１１７ｄｔｅｘ／１２ｆを使用し、ヨコ糸挿入糸はポリアミド糸３３０ｄｔｅｘ／７ｆを使用した。肌に触れるパイル糸としてポリアミド糸２３５ｄｔｅｘ／２４ｆを使用し、幅２７．５ｃｍ、厚み１．７５ｍｍの浴用タオル用の編地を編成した。【００２５】  編成された編地を１３０ｃｍにカットし、染色機にて４５℃の温水で３０分の加熱収縮後、タンブラー乾燥機を用いて７５℃で６０分間乾燥することにより、長さ８５ｃｍ、幅１５ｃｍ、厚み２．５５ｍｍの嵩高な浴用タオルを作製した。この時の加熱後の収縮率は、タテ方向３４．６％、ヨコ方向４５．５％で、厚みの増加率は１４６％であった。【００２６】比較例１
ＬＩＢＡ社製コンパウンドニードル経編機を用い、グランド組織６ゲージ／インチ、打ち込みコースは２０コース／インチにて経編地を編成した。【００２７】  糸使いとしてグランド糸にチェーンステッチにポリアミド糸１１７ｄｔｅｘ／１２ｆを使用し、ヨコ糸挿入糸はポリアミド糸３３０ｄｔｅｘ／７ｆを使用した。肌に触れるパイル糸としてポリアミド糸２３５ｄｔｅｘ／２４ｆを使用し、幅２７．５ｃｍ、厚み、１．６４ｍｍの編地を編成した。【００２８】  編成された編地を１３０ｃｍにカットし、染色機にて４５℃の温水で１０分間の加熱収縮を行い、自然乾燥することにより、長さ１１２ｃｍ、幅２４ｃｍ、厚み１．９２ｍｍの浴用タオルを作製した。この時の加熱後の収縮率は、タテ方向１３．８％、ヨコ方向１２．７％で、厚みの増加率は１１７％であった。【００２９】比較例２
ＬＩＢＡ社製コンパウンドニードル経編機を用い、グランド組織１２ゲージ／インチ、打ち込みコースは２４コース／インチにて経編地を編成した。【００３０】  糸使いとしてグランド糸にチェーンステッチにポリアミド糸１１７ｄｔｅｘ／１２ｆを使用し、ヨコ糸挿入糸はポリアミド糸３３０ｄｔｅｘ／７ｆを使用した。肌に触れるパイル糸としてポリアミド糸２３５ｄｔｅｘ／２４ｆを使用し、幅２７．５ｃｍ、厚み、１．８２ｍｍの浴用タオル用の編地を編成した【００３１】  編成された編地を１３０ｃｍにカットし、染色機にて４５℃の温水で３０分間の加熱収縮後、タンブラー乾燥機を用い、７５℃で６０分間乾燥することにより、長さ９０ｃｍ、幅１７ｃｍ、厚み２．７６ｍｍの嵩高な浴用タオルを作製した。この時の加熱後の収縮率は、タテ方向３０．８％、ヨコ方向３８．２％で、厚み２．７７ｍｍであった。厚みの増加率は１５２％であった。【００３２】  実施例１、比較例１及び比較例２で作製した浴用タオルの使用感について、１０人のモニターによるウレタンスポンジとの比較を行った。モニター全員に石鹸をつけた状態で７日間使用してもらった際の結果を表１に示す。【００３３】
【表１】
2014084551.tif 000002
【００３４】表１における各物性の測定条件を次に示す。
厚み：  ｍｍ（接地面積５ｃｍ２・１００ｇ荷重）
厚み増加率：  加工後の厚み／未加工時に厚み×１００
収縮率：  （未加工時の１枚当りのタテ（ヨコ）方向の長さ−加工後の１枚当りのタテ              （ヨコ）方向の長さ／（未加工時の１枚当りのタテ（ヨコ）方向の長さ）              ×１００
５０％伸長時の荷重及び５０％伸長時の回復率
幅５ｃｍ×３０ｃｍの試料を用意し抗張力試験機を用い、試長２０ｃｍ、引張          り速度２０ｃｍ／ｍｉｎで１０ｃｍ（引き伸ばし、同速でもとの位置まで引き          伸ばす。このときの強力及び初期の長さＬ０（１０ｃｍ）残留伸びＬ１をチャ          ート紙から読み取り、５０％伸長時の荷重と次式より５０％伸長時の回復率を          算出する。
５０％伸長時回復率＝｛（Ｌ０−Ｌ１）／Ｌ０｝×１００【００３５】表１における使用感の評価基準を次に示す。
風合い    ○：柔らかい
△：柔らかいが、普通の浴用タオル並みである
×：ゴツゴツして硬い
肌触り    ○：なめらかで、ウレタンスポンジと同等
△：普通の浴用タオル並みである
×：固く肌刺激性がある
泡立ち    ○：ウレタンスポンジ並みの細かい泡立ちが継続する
△：泡立ちは良いが、ウレタンスポンジより泡の細かさが大きいか、又は泡                の持続性で劣る
×：泡立ちが良くない
繰返しの保形性
○：多少の寸法変化はあるが、気にならない
△：保形性が悪いが、使用できる範囲である
×：保形性が悪く、商品価値が低下する【００３６】  実施例１では、加熱後の収縮率はタテ方向３４．６％、ヨコ方向４５．５％であり、作製された浴用タオルにおける５０％伸長時の荷重は３１．６Ｎ、５０％伸長時の回復率は７１％であり、泡立ち及び肌触りはウレタンスポンジと同等であり、洗浄性も良好であった。また、繰り返し使用後も大きな型くずれはなかった。【００３７】  比較例１では、加熱後の収縮率はタテ方向１３．８％、ヨコ方向１２．７％であり、作製された浴用タオルの肌触り及び泡立ちは良いが、５０％伸長時の回復率は４３％であり、繰り返し使用で編地が伸びて保形性が保てなかった。【００３８】  比較例２で作製された浴用タオルは、泡立ちは良いが、編地が固くなって肌触りが悪くなった。